ПРИГОТОВЛЕНИЕ ПОЛИМЕРА С КОНЦЕВЫМИ АМИНОСИЛАНОВЫМИ ГРУППАМИ С ИСПОЛЬЗОВАНИЕМ КАТАЛИЗАТОРА НА ОСНОВЕ ОРГАНИЧЕСКОГО ВИСМУТА И ОТВЕРЖДЕННОГО ИЗ НЕГО ПОЛИМЕРА С ИСПОЛЬЗОВАНИЕМ КАТАЛИЗАТОРА, НЕ СОДЕРЖАЩЕГО ОЛОВА

1. Способ изготовления влагоотверждаемой силилированной полиуретановой смолы, включающий взаимодействие форполимера полиуретана с концевыми изоцианатными группами, полученного из простого полиэфирполиола с аминоалкоксисиланом в присутствии, по меньшей мере, одного катализатора, ускоряющего уретановую реакцию, выбранного из группы, состоящей из соединений висмута и цинка.
2. Способ по п.1, где форполимер полиуретана с концевыми изоцианатными группами получают по реакции простого полиэфирполиола с молярным избытком полиизоцианата в присутствии, по меньшей мере, одного катализатора, ускоряющего уретановую реакцию.
3. Способ по п.1, где форполимер полиуретана с концевыми изоцианатными группами получают по реакции простого полиэфирдиола с молярным избытком диизоцианата в присутствии, по меньшей мере, одного катализатора, ускоряющего уретановую реакцию.
4. Способ по п.2, где простой полиэфирполиол содержит вплоть до 1000 ч/млн воды, и катализатор, ускоряющий уретановую реакцию, выбран из группы, состоящей из соединений висмута и цинка, причем катализатор остается в полиуретановом форполимерном продукте для того, чтобы катализировать реакцию форполимера с аминоалкоксисиланом.
5. Способ по п.3, где простой полиэфирдиол содержит вплоть до 1000 ч/млн воды, и катализатор, ускоряющий уретановую реакцию, выбран из группы, состоящей из соединений висмута и цинка, причем катализатор остается в полиуретановом форполимерном продукте для того, чтобы катализировать реакцию форполимера с аминоалкоксисиланом.
6. Способ по п.3, где простой полиэфир-диол имеет среднечисловую молекулярную массу, по меньшей мере, около 2000 и имеет уровень ненасыщенности концевых групп не более чем 0,04 миллиэквивалентов на грамм диола в расчете на простой полиэфир, и диизоцианат выбран из группы, состоящей из дифенилметандиизоцианата, полиметиленполифенилизоцианата, парафенилендиизоцианата, нафтилендиизоцианата, жидкого дифенилметандиизоцианата, модифицированного карбодиимидом, изофорондиизоцианата, дициклогексилметан-4,4ґ-диизоцианата, толуолдиизоцианата, изомера 2,6-TDI, алифатических полиизоцианатов, ароматических полиизоцианатов и их смеси.
7. Способ по п.5, где простой полиэфир-диол имеет среднечисловую молекулярную массу, по меньшей мере, около 1000 и имеет уровень ненасыщенности концевых групп не более чем 0,04 миллиэквивалентов на грамм диола в расчете на простой полиэфир, и диизоцианат выбран из группы, состоящей из дифенилметандиизоцианата, полиметиленполифенилизоцианата, парафенилендиизоцианата, нафтилендиизоцианата, жидкого дифенилметандиизоцианата, модифицированного карбодиимидом, изофорондиизоцианата, дициклогексилметан-4,4ґ-диизоцианата, толуолдиизоцианата, изомера 2,6-TDI, алифатических полиизоцианатов, ароматических полиизоцианатов и их смеси.
8. Способ по п.1, где аминоалкилсилан выбран из группы, состоящей из первичного аминосилана, вторичного аминосилана и их смесей.
9. Способ по п.8, где аминоалкилсилан выбран из группы, состоящей из N-этил-3-триметоксисилил-2-метилпропанамина, бис(триметоксисилилпропил)силана, N-фенил-гамма-аминопропилтриметоксисилана, N-((н-бутил)аминопропилтриметоксисилана) и их смесей.
10. Способ по п.1, где катализатор представляет собой органическое соединение висмута.
11. Способ по п.1, где катализатор выбран из группы, состоящей из ацетилацетоната цинка, 2-этилгексаноата висмута, неодеканоата висмута, 2-этилгексаноата цинка, неодеканоата цинка и тетраметилгептандионата висмута, октоата-каприната висмута или их смесей.
12. Способ по п.10, где катализатор представляет собой органическое соединение висмута, представляющее собой карбоновую кислоту.
13. Способ по п.1, где катализатор, ускоряющий уретановую реакцию, используют в количествах, от около 0,0005 до 1,0 массовых частей в расчете на 100 массовых частей полиола в составе для приготовления влагоотверждаемой силилированной полиуретановой смолы.
14. Способ по п.1, где катализатор, ускоряющий уретановую реакцию, используют в количествах от около 0,001 до 0,5 массовых частей на основе 100 массовых частей полиола в составе для приготовления влагоотверждаемой силилированной полиуретановой смолы.
15. Способ по п.1, где температура в способе составляет от около 0 до около 150°С.
16. Способ по п.1, где температура в способе составляет от около 30 до около 120°С.
17. Способ по п.1, где давление в способе составляет около атмосферного - от около 900 до около 1100 гПа.
18. Способ по п.1, где композиция дополнительно включает, по меньшей мере, одно из следующих веществ: наполнитель, промоторы адгезии, УФ-стабилизаторы, антиоксиданты, пигменты и сиккативы, сливающие агенты, пластификаторы, простые полиэфиры и полибутены, или их смеси.
19. Способ по п.1, где форполимер полиуретана с концевыми изоцианатными группами получают в присутствии каталитически активного количества, по меньшей мере, одного соединения висмута.
20. Способ по п.1, где реакцию форполимера полиуретана с концевыми изоцианатами и аминоалкоксисилана проводят по существу в отсутствие соединения, содержащего олово.
21. Влагоотверждаемая композиция форполимера силилированного полиуретана с концевыми изоцианатными группами, где данная композиция содержит, по меньшей мере, один катализатор затвердевания, выбранный из группы, состоящей из соединений висмута, алюминия, титана и цинка.
22. Влагоотверждаемая композиция, включающая форполимер силилированного полиуретана с концевыми изоцианатными группами и, по меньшей мере, один катализатор затвердевания, выбранный из группы, состоящей из соединений висмута, алюминия, титана и цинка.
23. Способ приготовления влагоотверждаемой силилированной полиуретановой смолы, включающей реакцию форполимера полиуретана с концевыми гидроксилами с изоцианатоалкоксисиланом в присутствии, по меньшей мере, одного катализатора, ускоряющего уретановую реакцию, где форполимер полиуретана с концевыми гидроксилами получают в реакции простого полиэфирполиола с мольным избытком полиола в присутствии, по меньшей мере, одного катализатора, ускоряющего уретановую реакцию; где простой полиэфирполиол содержит вплоть до 1000 ч/млн воды, и где реакцию простого полиэфирполиола с мольным избытком полиола проводят по существу при отсутствии соединения, содержащего олово.